(57)【要約】【課題】合成床版の検査工程において、作業者の感覚に頼らずに、合成床版の底鋼板とコンクリートとの界面全体に占める欠陥面積の割合を高い精度で算出し得る合成構造体の欠陥面積率算出装置及び欠陥面積率算出方法を提供する。【解決手段】サイズの異なる複数の模擬欠陥が配置された模造体に、低周波超音波を送受信して複数の模擬欠陥それぞれに対応するエコー高さを測定してマスタカーブＭＣを作成すると共に、マスタカーブＭＣ上のエコー高さが一定になるポイントから低周波超音波のビームサイズＢを算出した後、合成床版Ｗ上の複数の測定箇所における低周波超音波の各送受信により得られる各エコー高さをマスタカーブＭＣに当て嵌めて、測定箇所の欠陥サイズを算出して、低周波超音波のビームサイズＢに対する測定箇所の欠陥サイズの比をもって該測定箇所の欠陥面積率とし、全ての測定箇所の欠陥面積率の平均値を測定範囲全体の欠陥面積率とする。【選択図】図２
2013088238.tif 000002
【特許請求の範囲】
【請求項１】
異質材料を重ね合わせて成る合成構造体の前記異質材料のうちの一方の材料と他方の材料との界面の欠陥面積率を求める合成構造体の欠陥面積率算出装置であって、
前記合成構造体の前記一方の材料上に設定した測定範囲内の複数の測定箇所において、前記一方の材料と前記他方の材料との間の界面に向けて低周波超音波を発する送信側の超音波探触子と、
前記界面に存在する欠陥で反射した前記低周波超音波のエコーを受ける受信側の超音波探触子と、
前記合成構造体の前記測定範囲全体における欠陥面積率を算出する解析部を備え、
前記解析部では、前記超音波探触子による低周波超音波の送受信を互いにサイズの異なる複数の模擬欠陥が配置された模造体に対して行って得られる前記複数の模擬欠陥それぞれに対応するエコー高さに基づいてマスタカーブが作成されると共に、このマスタカーブ上の前記エコー高さが一定になるポイントから前記低周波超音波のビームサイズが算出され、
該解析部では、前記超音波探触子による低周波超音波の送受信を前記合成構造体の前記測定範囲内における複数の測定箇所に対して行って得られる各エコー高さを前記マスタカーブに当て嵌めて、該エコー高さが得られる測定箇所における欠陥サイズを算出すると共に、前記低周波超音波のビームサイズに対する前記測定箇所における欠陥サイズの比をもって該測定箇所における欠陥面積率とし、全ての測定箇所における前記欠陥面積率の平均値を前記測定範囲全体における欠陥面積率とする
ことを特徴とする合成構造体の欠陥面積率算出装置。
【請求項２】
異質材料を重ね合わせて成る合成構造体の前記異質材料のうちの一方の材料と他方の材料との界面の欠陥面積率を求める合成構造体の欠陥面積率算出方法であって、
互いにサイズの異なる複数の模擬欠陥が配置された模造体に対して低周波超音波を送受信して前記複数の模擬欠陥それぞれに対応するエコー高さを測定してマスタカーブを作成すると共に、このマスタカーブ上の前記エコー高さが一定になるポイントから前記低周波超音波のビームサイズを算出した後、
前記合成構造体の前記異質材料のうちの一方の材料上に設定した測定範囲内の複数の測定箇所における低周波超音波の各送受信により得られる各エコー高さを前記マスタカーブに当て嵌めて、該エコー高さが得られる測定箇所における欠陥サイズを算出すると共に、前記低周波超音波のビームサイズに対する前記測定箇所における欠陥サイズの比をもって該測定箇所における欠陥面積率とし、
続いて、全ての測定箇所における前記欠陥面積率の平均値を前記測定範囲全体における欠陥面積率とする
ことを特徴とする合成構造体の欠陥面積率算出方法。
【発明の詳細な説明】
【技術分野】
【０００１】
本発明は、互いに異なる材料を重ね合わせて成る合成構造体の界面に生じた空隙等の欠陥の面積率を求めるのに用いられる合成構造体の欠陥面積率算出装置及び欠陥面積率算出方法に関するものである。
【背景技術】
【０００２】
上記した合成構造体としては、例えば、橋梁の床版として用いられる合成床版があり、この合成床版は、金属板である底鋼板と、この底鋼板上に打設されるコンクリートを備えている。
この合成床版において、施工時に底鋼板とコンクリートとの界面にはく離や空隙（豆板，空洞を含む）等の欠陥が生じると、強度不足に加えて、長期間の使用に伴う空隙への浸水による底鋼板や補強鋼の腐食減肉が懸念される。
【０００３】
従来において、底鋼板とコンクリートとの界面における空隙の有無を確かめる検査としては、例えば、非特許文献１，２に開示されているたたき試験や、打音法や、弾性スイープ波法や、超音波法がある。
たたき試験は、底鋼板をテストハンマで叩いて、異音から界面の欠陥を認識する試験であり、打音法は、インパルスハンマにより底鋼板を叩いた時の打撃音による波形と、フード付きマイクから採取した打撃音による波形とをそれぞれ周波数分析して、界面における欠陥を検出する方法である。
【０００４】
また、弾性スイープ波法は、圧電セラミック素子からの弾性波を用いて底鋼板を振動させ、この底鋼板の周波数特性を検出することで界面における欠陥を把握する方法であり、超音波法は、特許文献１にも開示されているように、適切な周波数帯域の探触子を用いた超音波の送受信による反射波信号を処理することで、界面における欠陥を検出する方法である。
【先行技術文献】
【特許文献】
【０００５】
【特許文献１】特許第4019903号公報
【非特許文献】
【０００６】
【非特許文献１】第６回道路橋床版シンポジウム論文報告書(2008年6月)第243〜第248頁
【非特許文献２】日本橋梁建設協会  技術短信  Ｎｏ．７  (2008年7月)
【発明の概要】
【発明が解決しようとする課題】
【０００７】
ところが、上記した従来の打音法や弾性スイープ波法や超音波法を用いた欠陥の有無を確かめる検査において、例え欠陥を界面の部分部分で把握することができたとしても、この欠陥の拡がりや欠陥が界面全体に占める割合を把握することは困難であり、また、たたき試験で作成される異音発生マップは作業者の感覚に依るところが大きいため、欠陥面積率を正確に評価することができないという問題があり、この問題を解決することが従来の課題となっていた。
【０００８】
本発明は、上記した従来の課題に着目してなされたもので、例えば、合成床版の検査工程において、作業者の感覚に頼ることなく、合成床版の底鋼板とコンクリートとの界面全体に占める欠陥面積の割合を正確に評価することが可能である合成構造体の欠陥面積率算出装置及び欠陥面積率算出方法を提供することを目的としている。
【課題を解決するための手段】
【０００９】
本発明の請求項１に係る発明は、異質材料を重ね合わせて成る合成構造体の前記異質材料のうちの一方の材料と他方の材料との界面における欠陥面積率を求める合成構造体の欠陥面積率算出装置であって、前記合成構造体の前記一方の材料上に設定した測定範囲内の複数の測定箇所において、前記一方の材料と前記他方の材料との間の界面に向けて、例えば金属板にコンクリートを打設して成る合成構造体（合成床版）の場合は２５〜２５０ｋＨｚの低周波超音波を発する送信側の超音波探触子と、前記界面に存在する欠陥で反射した前記低周波超音波のエコーを受ける受信側の超音波探触子と、前記合成構造体の前記測定範囲全体における欠陥面積率を算出する解析部を備え、前記解析部では、前記超音波探触子による低周波超音波の送受信を互いにサイズの異なる複数の模擬欠陥が配置された模造体に対して行って得られる前記複数の模擬欠陥それぞれに対応するエコー高さに基づいてマスタカーブが作成されると共に、このマスタカーブの前記エコー高さが一定になるポイントから前記低周波超音波のビームサイズが算出され、該解析部では、前記超音波探触子による低周波超音波の送受信を前記合成構造体の前記測定範囲内における複数の測定箇所に対して行って得られる各エコー高さを前記マスタカーブに当て嵌めて、該エコー高さが得られる測定箇所における欠陥サイズを算出すると共に、前記低周波超音波のビームサイズに対する前記測定箇所における欠陥サイズの比をもって該測定箇所における欠陥面積率とし、全ての測定箇所における前記欠陥面積率の平均値を前記測定範囲全体における欠陥面積率とする構成としており、この構成の合成構造体の欠陥面積率算出装置を前述した従来の課題を解決するための手段としている。
【００１０】
一方、本発明の請求項２に係る発明は、異質材料を重ね合わせて成る合成構造体の前記異質材料のうちの一方の材料と他方の材料との界面の欠陥面積率を求める合成構造体の欠陥面積率算出方法であって、互いにサイズの異なる複数の模擬欠陥が配置された模造体に対して、低周波超音波を送受信して前記複数の模擬欠陥それぞれに対応するエコー高さを測定してマスタカーブを作成すると共に、このマスタカーブの前記エコー高さが一定になるポイントから前記低周波超音波のビームサイズを算出した後、前記合成構造体の前記異質材料のうちの一方の材料上に設定した測定範囲内の複数の測定箇所における低周波超音波の各送受信により得られる各エコー高さを前記マスタカーブに当て嵌めて、該エコー高さが得られる測定箇所における欠陥サイズを算出すると共に、前記低周波超音波のビームサイズに対する前記測定箇所における欠陥サイズの比をもって該測定箇所における欠陥面積率とし、続いて、全ての測定箇所における前記欠陥面積率の平均値を前記測定範囲全体における欠陥面積率とする構成としており、この構成の合成構造体の欠陥面積率算出方法を前述した従来の課題を解決するための手段としている。
【００１１】
本発明に係る合成構造体の欠陥面積率算出装置及び欠陥面積率算出方法は、密度が互いに大きく異なる異質材料同士を重ね合わせて成る合成構造体の界面における欠陥面積率を求めるのに適用され、この合成構造体には、異質材料のうちのより密度の高い一方の材料により密度の低い他方の材料を重ね合わせて成る合成構造体のほか、より密度の高い一方の材料でより密度の低い他方の材料を挟み込むように積層させて成る合成構造体も含む。
【００１２】
そして、本発明に係る合成構造体の欠陥面積率算出装置及び欠陥面積率算出方法が適用される合成構造体としては、例えば、異質材料のうちの一方の材料である金属板に他方の材料であるコンクリートを打設して成る合成構造体（合成床版）が挙げられるほか、異質材料のうちの一方の材料である繊維強化プラスチックにウレタン等の樹脂フォームやバルサ材やハニカム材を重ねて成る合成構造体が挙げられる。
【００１３】
本発明に係る合成構造体の欠陥面積率算出装置及び欠陥面積率算出方法では、まず、互いにサイズの異なる複数の模擬欠陥を配置した模造体に対して、超音波探触子による低周波超音波の送受信を行って、複数の模擬欠陥それぞれに対応するエコー高さを測定する。
次いで、欠陥面積率算出装置の解析部において、複数の模擬欠陥及び各模擬欠陥のサイズに対応するエコー高さに基づいてマスタカーブを作成したうえで、このマスタカーブのエコー高さが一定になるポイントから低周波超音波のビームサイズを算出する。
【００１４】
次に、合成構造体を構成する異質材料のうちの一方の材料上に設定した測定範囲内の複数の測定箇所に対して、例えば、合成構造体の測定範囲を格子状に分割して設定した複数の枡全てに対して、超音波探触子により低周波超音波の送受信をそれぞれ行い、欠陥面積率算出装置の解析部において、これで得られる各エコー高さをマスタカーブに当て嵌めて、該エコー高さが得られる測定箇所における欠陥サイズを算出すると共に、低周波超音波のビームサイズに対する測定箇所における欠陥サイズの比を求めて該測定箇所の欠陥面積率とする。
これに続いて、解析部において、全ての測定箇所における欠陥面積率の平均値を算出することで、測定範囲全体における欠陥面積率とする。
【００１５】
なお、合成構造体の測定範囲における複数の枡は、測定に使用する超音波探触子の振動子の径及び周波数、並びに、合成構造体の測定面側に位置する材料の板厚及びこの材料内の音速に基づいて、隣接する枡同士が互いに干渉しない大きさに設定される。
【００１６】
ところで、上記したように、合成構造体の測定範囲に複数の枡を設定して、これらの枡に対して超音波探触子により低周波超音波の送受信をそれぞれ行う場合において、各枡と低周波超音波の円形状のビームとの間には隙間が生じる。
この隙間の部分の扱いは、測定の要求仕様に応じて決定され、高い測定精度が求められる場合には、例えば、隙間に上記円形状のビームとは異なる径のビームをあてて隈なく測定する。
【００１７】
また、枡のサイズを上記設定条件の下限ないしその近傍程度に小さくしたうえで、低周波超音波の円形状のビームを隣接する枡にオーバーラップさせて、枡とビームとの間の隙間を漏れなく測定する。この場合には、枡の境目にある欠陥が二重にカウントされる可能性があるが、欠陥の見落としが皆無となる分だけ、安全性が確保された測定結果が得られることになる。
【００１８】
さらに、上記のようにして複数の枡の各欠陥面積率を求めた後、これら複数の枡全体を合成構造体の測定範囲上において上下左右のいずれかの方向に枡半個分程度ずらして設定し直したたうえで、再度複数の枡全てに対して超音波探触子により低周波超音波の送受信をそれぞれ行ってもよく、この場合にも、欠陥の見落としがほとんど皆無となって、安全側の測定結果が得られることになる。
【００１９】
このように、本発明に係る合成構造体の欠陥面積率算出装置及び欠陥面積率算出方法では、模造体の複数の模擬欠陥それぞれに対応するエコー高さの測定、測定したエコー高さに基づくマスタカーブの作成及びこのマスタカーブに基づく低周波超音波のビームサイズの算出、合成構造体における複数の測定箇所のエコー高さの取得、エコー高さをマスタカーブに当て嵌めて得られる測定箇所の欠陥サイズの算出、測定箇所毎の欠陥面積率の算出において、作業者の感覚に頼る部分がまったくなく、加えて、全ての測定箇所における欠陥面積率の平均値を算出することで、測定範囲全体における欠陥面積率とするようにしているので、欠陥が界面全体に占める割合を高精度で把握し得ることとなる。
【発明の効果】
【００２０】
本発明の請求項１に係る合成構造体の欠陥面積率算出装置では、上記した構成としているので、例えば、合成床版の検査工程において、作業者の感覚に頼ることなく、合成床版の底鋼板とコンクリートとの界面全体に占める欠陥面積の割合を高精度で算出することが可能であるという非常に優れた効果がもたらされる。
【図面の簡単な説明】
【００２１】
【図１】本発明の一実施例に係る合成構造体の欠陥面積率算出装置の構成説明図である。
【図２】図１における欠陥面積率算出装置の解析部で作成されるマスタカーブを示すグラフ（ａ）及び模造体の模擬欠陥が低周波超音波のビームサイズよりも大きい、マスタカーブのエコー高さが一定になる状況を示す斜視説明図（ｂ）である。
【図３】図１における欠陥面積率算出装置の解析部で合成構造体に設定される格子状の測定範囲の説明図である。
【図４】合成構造体としての合成床版を模して作製した試験体の底鋼板とコンクリートとの界面に格子状の測定範囲を重ねて示した平面説明図（ａ）及び図４（ａ）におけるＡ−Ａ線位置に基づく断面説明図（ｂ）である。
【発明を実施するための形態】
【００２２】
以下、本発明を図面に基づいて説明する。
図１〜図４は本発明に係る合成構造体の欠陥面積率算出装置及び欠陥面積率算出方法の一実施例を示しており、この実施例では、合成構造体が合成床版である場合を例に挙げて説明する。
【００２３】
図１に示すように、合成構造体としての合成床版Ｗは、重ね合わせた異質材料のうちの一方の材料である底鋼板Ｓに他方の材料であるコンクリートＣを打設して成っている。この合成床版Ｗの底鋼板ＳとコンクリートＣとの界面Ｉにおける空隙やはく離等の欠陥Ｆを把握するための欠陥面積率算出装置１は、合成床版Ｗの底鋼板Ｓ上に設定した測定範囲内の複数の測定箇所からコンクリートＣ側に向けて２５〜２５０ｋＨｚの低周波数の超音波Ｕを発する送信側の超音波探触子２と、界面Ｉに存在する欠陥Ｆで反射した低周波超音波ＵのエコーＥを受ける受信側の超音波探触子３と、送信側の超音波探触子２に交流電圧を印加して上記超音波Ｕを発生させるパルサ４と、受信側の超音波探触子３で受信した欠陥ＦからのエコーＥを電圧信号に変換するレシーバ５と、このレシーバ５からの電圧信号をＡＤ変換するＡＤコンバータ６と、このＡＤコンバータ６からのデジタルデータを取り込んで合成床版Ｗの測定範囲全体における欠陥Ｆが占める割合を求める解析部７を備えている。
【００２４】
この欠陥面積率算出装置１では、模造体に対する超音波探触子２，３による低周波超音波の送受信により、模造体に設けた互いにサイズの異なる複数の模擬欠陥それぞれに対応するエコー高さを測定して、解析部７において、図２（ａ）に示すように、マスタカーブＭＣを作成するようになっている。この際、マスタカーブＭＣのエコー高さは、図２（ｂ）に示すように、模造体Ｍの模擬欠陥ｆが低周波超音波のビームサイズＢよりも大きくなると一定になることから、解析部７では、マスタカーブＭＣのエコー高さが一定になるポイントから低周波超音波のビームサイズＢを算出するようになっている。
【００２５】
そして、この欠陥面積率算出装置１において、検査対象である合成床版Ｗの底鋼板Ｓ上に設定した測定範囲内の複数の測定箇所に対して、この実施例では、図３に示すように、合成床版Ｗの測定範囲１０を格子状に分割して設定した複数の枡全てに対して、超音波探触子２，３による低周波超音波の送受信を行い、解析部７において、これで得られた複数のエコー高さをマスタカーブＭＣに当て嵌めて、エコー高さ（Ｑ）が得られる枡（測定箇所）における欠陥サイズ（φ）を算出し、この欠陥サイズを上記低周波超音波のビームサイズＢで除することで、各枡毎の欠陥面積率を算出し、さらに、解析部７において、複数の枡全てにおける欠陥面積率の平均値を算出することで、測定範囲１０全体における欠陥面積率とする（図３では欠陥面積率約４８％とする）ようになっている。なお、合成床版Ｗの測定範囲１０における複数の枡は、測定に使用する超音波探触子２，３の振動子の径及び周波数、並びに、合成床版Ｗの測定面側に位置する底鋼板Ｓの板厚及びこの底鋼板Ｓ内の音速に基づいて、隣接する枡同士が互いに干渉しない大きさに設定される。
【００２６】
この実施例による欠陥面積率算出装置１によって合成床版Ｗの欠陥面積率を求めるに際しては、まず、互いにサイズの異なる複数の模擬欠陥を配置した模造体に対して、超音波探触子２，３による低周波超音波の送受信を行って、複数の模擬欠陥それぞれに対応するエコー高さを測定する。
【００２７】
次いで、解析部７において、複数の模擬欠陥及び各模擬欠陥のサイズに対応するエコー高さに基づいてマスタカーブＭＣを作成したうえで、このマスタカーブＭＣのエコー高さが一定になるポイントから低周波超音波のビームサイズＢを算出する。
【００２８】
次に、合成床版Ｗの底鋼板Ｓ上に設定した測定範囲１０を格子状に分割して設定した複数の枡全てに対して、超音波探触子２，３により低周波超音波の送受信をそれぞれ行ってエコー高さを取得し、解析部７において、上記低周波超音波の送受信で得られた複数のエコー高さをマスタカーブＭＣに当て嵌めて、エコー高さが得られる測定箇所における欠陥サイズを算出すると共に、この欠陥サイズを低周波超音波のビームサイズＢで除することで、各枡毎の欠陥面積率を算出する。
【００２９】
これに続いて、解析部７において、合成床版Ｗの測定範囲１０上に設定した複数の枡全てにおける欠陥面積率の平均値を算出することで、測定範囲１０全体における欠陥面積率（約４８％）とする。
【００３０】
このように、上記した本実施例による欠陥面積率算出装置１では、模造体の複数の模擬欠陥それぞれに対応するエコー高さの測定、測定したエコー高さに基づくマスタカーブＭＣの作成及びマスタカーブＭＣに基づく低周波超音波のビームサイズＢの算出、合成床版Ｗの複数の測定箇所におけるエコー高さの取得、エコー高さをマスタカーブＭＣに当て嵌めて得られる測定箇所の欠陥サイズの算出、測定箇所毎の欠陥面積率の算出において、検査作業者の感覚に頼る部分がまったくないうえ、全ての枡（測定箇所）における欠陥面積率の平均値を算出することで、測定範囲１０全体における欠陥面積率とするようにしているので、欠陥Ｆが界面Ｉ全体に占める割合を高精度で把握し得ることとなる。
【００３１】
そこで、図４に示すように、合成床版Ｗを模して作製した試験体ｗを用いて、本実施例による欠陥面積率算出装置１の評価を試みた。
この場合、試験体ｗは、厚さｔが８ｍｍの底鋼板ｓにコンクリートｃを高さＨ２００ｍｍで打設した縦寸Ｌ１が４００ｍｍ、横寸Ｌ２が４００ｍｍのブロック状を成すものであり、底鋼板ｓとコンクリートｃとの界面ｉに、互いにサイズの異なる３つの模擬欠陥Ｆａ（φ１００ｍｍ），Ｆｂ（φ２０ｍｍ），Ｆｃ（φ７５ｍｍ）を配置している。
【００３２】
そして、試験体ｗ上の測定範囲１０を格子状に分割して１６個の枡を設定し、これらの１６個の枡において超音波探触子２，３による低周波超音波の送受信をそれぞれ行ってエコー高さ（％）を取得し、解析部７において、上記取得した複数のエコー高さをマスタカーブＭＣに当て嵌めて、エコー高さが得られる枡（測定箇所）における欠陥サイズを算出すると共に、この欠陥サイズを低周波超音波のビームサイズＢで除することで、各枡毎の欠陥面積率を算出した。各枡における欠陥サイズφ（ｍｍ）及び枡毎の欠陥面積率（％）を表１に示した。
【表１】
2013088238.tif 000003
【００３３】
この表１の測定結果に基づいて、解析部７において、測定範囲１０の全ての枡における欠陥面積率の平均値を算出したところ、測定範囲１０全体に対する欠陥面積率（約３８％）が求められた。
【００３４】
上記試験体ｗの模擬欠陥Ｆａ，Ｆｂ，Ｆｃの測定範囲１０全体に対する実際の面積率は約３１％であり、空隙やはく離等の欠陥を界面の部分部分で把握していた従来の検査方法と比べて、本実施例による欠陥面積率算出装置１では、界面全体に占める欠陥面積の割合をほぼ正確に評価し得ることが実証できた。
【００３５】
ところで、上記したように、試験体ｗの測定範囲１０に複数の枡を設定して、これらの枡に対して超音波探触子２，３により低周波超音波の送受信をそれぞれ行う場合において、各枡と低周波超音波の円形状のビームとの間には隙間が生じる。
この隙間の部分の扱いは、測定の要求仕様に応じて決定され、例えば、隙間に上記円形状のビームとは異なる径のビームをあてて隈なく測定する場合には、高い測定精度が得られることとなる。
【００３６】
また、枡のサイズを上記設定条件の下限ないしその近傍程度に小さくしたうえで、低周波超音波の円形状のビームを隣接する枡にオーバーラップさせれば、枡の境目にある欠陥が二重にカウントされる可能性があるが、欠陥の見落としが皆無となる分だけ、安全性が確保された測定結果が得られることになる。
【００３７】
さらに、上記のようにして複数の枡の各欠陥面積率を求めた後、これら複数の枡全体を試験体ｗの測定範囲１０上において上下左右のいずれかの方向に枡半個分程度ずらしたうえで、再度複数の枡全てに対して超音波探触子２，３により低周波超音波の送受信をそれぞれ行ってもよく、この場合にも、欠陥の見落としがほとんど皆無となって、安全側の測定結果が得られることになる。
【００３８】
上記した実施例では、合成構造体が合成床版である場合を例に挙げて説明したが、これに限定されるものではなく、合成構造体が、例えば、異質材料のうちの一方の材料である繊維強化プラスチックにウレタン等の樹脂フォームやバルサ材やハニカム材を重ねて成る場合であってもよい。
【００３９】
また、上記した実施例では、合成構造体が、より密度の高い一方の材料（底鋼板Ｓ）により密度の低い他方の材料（コンクリートＣ）を重ね合わせて成る場合を例に挙げて説明したが、これに限定されるものではなく、合成構造体が、より密度の高い一方の材料でより密度の低い他方の材料を挟み込むように積層させて成る場合であってもよい。
【００４０】
さらに、本発明に係る合成構造体の欠陥面積率算出装置及び欠陥面積率算出方法の構成は、上記した実施例の構成に限定されるものではない。
【符号の説明】
【００４１】
１  欠陥面積率算出装置
２  送信側超音波探触子
３  受信側超音波探触子
７  解析部
１０  測定範囲
Ｂ  低周波超音波のビームサイズ
Ｃ  コンクリート（他方の材料）
Ｅ  エコー
Ｆ（Ｆａ，Ｆｂ，Ｆｃ）  模擬欠陥
Ｉ  界面
ＭＣ  マスタカーブ
Ｓ  底鋼板（一方の材料）
Ｗ  合成床版（合成構造体）
【図１】
2013088238.tif 000004
【図２】
2013088238.tif 000005
【図３】
2013088238.tif 000006
【図４】
2013088238.tif 000007